또한 , 예비 산화 시험편 을 이용 하 여 , 대기 에 3 % 수증기 를 첨가 한 분위기 하 에 있 어서 , 800 ℃ 에서 1000 시간 및 3000 시간 산화 시험 을 한 후 의 각 시험편 의 전기 적 인 접촉 저항 치 를 측정 하 였 다 . 접촉 저항 측정 은 , 10 mm× 10 mm 의 Pt 메시 를 산화 시험 후 의 시험편 의 상하 각각 에 LSCF 페이스트 ( LSCF 분말 에 바인더 를 혼합 ) 로 고정 하 고 , 상하 의 Pt 메시 에 전류 인가 용 , 전압 측정 용 의 Pt 선 을 접합 하 여 , 4 단자 법 으로 측정 하 였 다 . Pt 메시 를 붙인 시험편 을 800 ℃ 의 노 에 1 시간 방치 하 고 , 0 . 8 A 의 전류 를 흐르 게 했 을 경우 의 전압 을 측정 하 여 , 접촉 저항 치 를 구하 였 다 . 각 시험편 에 대해 3 회 씩 측정 하 고 , 그 들 의 평균치 를 접촉 저항 치 로 하 였 다 . 본 발명 에 있 어서 는 , 접촉 저항 치가 40 m Ω · cm 2 미만 인 경우 에 , 접촉 저항 특성 이 뛰어나 다고 판단 하 는 것 으로 하 였 다 .